시료 6 의 Ni 계 페라이트 의 조성 이 되 도록 , 원료 분말 을 혼합 , 하소 및 분쇄 하 고 , 하소 분말 에 폴리비닐 부티 랄 과 에탄올 용매 를 첨가 하 여 볼 밀 중 혼련 하 여 슬러리 로 하 였 다 . 점도 를 조정 한 후 , 슬러리 를 PET 필름 상 에 닥터 블레이드 법 으로 도포 하 고 , 건조 하 여 두께 30 μ m 의 자성체 시트 ( 10 a ) 를 제작 하 였 다 . 마찬가지 로 상기 Zn 계 페라이트 로 이루어지 는 두께 10 μ m , 20 μ m 및 30 μ m 의 비 자성체 시트 ( 10 b ) 를 제작 하 였 다 . 이 들 자성체 시트 ( 10 a ) 및 비 자성체 시트 ( 10 b ) 에 , 도 3 에 나타낸 바 와 같이 , Ag 페이스트 에 의해 두께 30 μ m 의 도체 패턴 ( 5 a ∼ 5 e ) 을 형성 한 후 , 도체 패턴 ( 5 a ∼ 5 e ) 과 동일 한 두께 의 자성체 층 ( 10 b ) 을 형성 하 고 , 양측 에 자성체 시트 층 ( 10 ) 을 설치 하 여 , 적층 압착 했 다 . 얻 어 진 적층 집합체 를 2 . 5 mm× 2 . 0 mm× 1 . 0 mm 의 치수 로 절단 하 고 , 500 ℃ 에서 탈 바인더 한 후 , 대기 중 에서 900 ℃ 에 3 시간 유지 하 여 소성 했 다 . 소성 적층 체 에 외부 단자 ( 20 a , 20 b ) 를 형성 한 후 소부 하 고 , 4 . 5 턴 의 코일 을 구비 한 적층 인덕 터 를 제작 하 였 다 . 이 와 같이 하 여 얻 어 진 적층 인덕 터 ( 시료 S 1 ∼ S 3 ) 를 표 3 에 나타낸다 .